(57)【要約】  基材と、該基材に担持された、酵素を含む抗菌性素材、無機系の抗アレルゲン性素材、及びカビ抑制剤と、を備えるエアフィルター用濾材。
2020105227.tif 000002
【特許請求の範囲】
【請求項１】
基材と、
該基材に担持された、酵素を含む抗菌性素材、無機系の抗アレルゲン性素材、及びカビ抑制剤と、
を備えるエアフィルター用濾材。
【請求項２】
前記無機系の抗アレルゲン性素材が、無機固体酸及び金属無機塩からなる群より選択される少なくとも一種を含む、請求項１に記載のエアフィルター用濾材。
【請求項３】
前記酵素がリゾチームを含む、請求項１又は２に記載のエアフィルター用濾材。
【請求項４】
前記抗アレルゲン性素材の担持量が３ｇ／ｍ２未満である、請求項１〜３のいずれか一項に記載のエアフィルター用濾材。
【請求項５】
前記抗アレルゲン性素材の担持量が０．０５ｇ／ｍ２以上である、請求項１〜４のいずれか一項に記載のエアフィルター用濾材。
【請求項６】
前記カビ抑制剤の担持量に対する前記抗アレルゲン性素材の担持量の比（抗アレルゲン性素材の担持量／カビ抑制剤の担持量）が１００未満である、請求項１〜５のいずれか一項に記載のエアフィルター用濾材。
【請求項７】
前記カビ抑制剤が、ブチルカルバミン酸ヨウ化プロピニル、ポリアミノプロピルビグアナイド、２−メチル−４−イソチアゾリン−３−オン、及びデヒドロ酢酸ナトリウムからなる群より選択される少なくとも一種を含む、請求項１〜６のいずれか一項に記載のエアフィルター用濾材。
【請求項８】
さらに基材に担持された着色剤を備える、請求項１〜７のいずれか一項に記載のエアフィルター用濾材。
【請求項９】
基材に着色剤を担持させる第一の担持工程と、
着色剤を担持した前記基材に、酵素を含む抗菌性素材、無機系の抗アレルゲン性素材、及びカビ抑制剤を担持させる第二の担持工程と、
を備える、エアフィルター用濾材の製造方法。
【請求項１０】
前記着色剤が有機顔料を含む、請求項９に記載の製造方法。
【請求項１１】
前記酵素がリゾチームを含む、請求項９又は１０に記載の製造方法。
【請求項１２】
前記抗アレルゲン性素材の担持量が３ｇ／ｍ２未満である、請求項９〜１１のいずれか一項に記載の製造方法。
【請求項１３】
前記抗アレルゲン性素材の担持量が０．０５ｇ／ｍ２以上である、請求項９〜１２のいずれか一項に記載の製造方法。
【請求項１４】
前記カビ抑制剤の担持量に対する前記抗アレルゲン性素材の担持量の比（抗アレルゲン性素材の担持量／カビ抑制剤の担持量）が１００未満である、請求項９〜１３のいずれか一項に記載の製造方法。
【請求項１５】
前記カビ抑制剤が、ブチルカルバミン酸ヨウ化プロピニル、ポリアミノプロピルビグアナイド、２−メチル−４−イソチアゾリン−３−オン、及びデヒドロ酢酸ナトリウムからなる群より選択される少なくとも一種を含む、請求項９〜１４のいずれか一項に記載の製造方法。
【発明の詳細な説明】
【技術分野】
【０００１】
本発明はエアフィルター用濾材及びエアフィルター用濾材の製造方法に関する。
【背景技術】
【０００２】
空気中には、ダニ、花粉、細菌等の有害物質が浮遊している。これらの浮遊有害物質を捕集し、不活性化するべく、空気清浄機や換気装置にはエアフィルター用濾材が取り付けられる（例えば、特許文献１及び２）。
【先行技術文献】
【特許文献】
【０００３】
【特許文献１】特開２００５−７３４５号公報
【特許文献２】特開２０１１−２０６６８３号公報
【発明の概要】
【発明が解決しようとする課題】
【０００４】
ところが、従来技術に従い製造したエアフィルター用濾材を用いると、場合により抗菌性が低下する虞があることが分かった。【０００５】
本発明は上記事情に鑑みてなされたものであり、優れた抗菌性を発現することができる、エアフィルター用濾材を提供することを目的とする。本発明はまた、エアフィルター用濾材の製造方法を提供することを目的とする。
【課題を解決するための手段】
【０００６】
本発明は、基材と、該基材に担持された、酵素を含む抗菌性素材、無機系の抗アレルゲン性素材、及びカビ抑制剤と、を備えるエアフィルター用濾材を提供する。本発明は、さらに基材に担持された着色剤を備えていてもよい。【０００７】
また、本発明は、基材に着色剤を担持させる第一の担持工程と、着色剤を担持した基材に、酵素を含む抗菌性素材、無機系の抗アレルゲン性素材、及びカビ抑制剤を担持させる第二の担持工程と、を備える、エアフィルター用濾材の製造方法を提供する。【０００８】
本発明において、無機系の抗アレルゲン性素材は、無機固体酸及び金属無機塩からなる群より選択される少なくとも一種を含むことが好ましい。【０００９】
本発明において、着色剤は有機顔料を含むことが好ましい。【００１０】
本発明において、酵素はリゾチームを含むことが好ましい。【００１１】
本発明において、抗アレルゲン性素材の担持量は３ｇ／ｍ２未満であることが好ましい。【００１２】
本発明において、抗アレルゲン性素材の担持量は０．０５ｇ／ｍ２以上であることが好ましい。【００１３】
本発明において、カビ抑制剤の担持量に対する抗アレルゲン性素材の担持量の比（抗アレルゲン性素材の担持量／カビ抑制剤の担持量）は１００未満であることが好ましい。【００１４】
本発明において、カビ抑制剤は、ブチルカルバミン酸ヨウ化プロピニル、ポリアミノプロピルビグアナイド、２−メチル−４−イソチアゾリン−３−オン、及びデヒドロ酢酸ナトリウムからなる群より選択される少なくとも一種を含むことが好ましい。
【発明の効果】
【００１５】
本発明によれば、（高温・高湿環境であっても）優れた抗菌性を発現することができる、エアフィルター用濾材を提供することができる。また、本発明によれば、エアフィルター用濾材の製造方法を提供することができる。
【図面の簡単な説明】
【００１６】
【図１】抗アレルゲン性素材の担持量と抗アレルゲン性との関係を示すグラフである。
【発明を実施するための形態】
【００１７】
［エアフィルター用濾材］
本実施形態のエアフィルター用濾材は、基材と、該基材に担持された、酵素を含む抗菌性素材、無機系の抗アレルゲン性素材、及びカビ抑制剤と、を備える。
【００１８】
本実施形態において、酵素を含む抗菌性素材と共に用いるべきは、無機系の抗アレルゲン性素材である。本発明者らの知見によると、酵素を含む抗菌性素材と有機系の抗アレルゲン性素材とを併用すると、場合により抗菌性が大きく低下してしまうことが分かった。この理由は定かではないが、恐らく酵素と有機系の抗アレルゲン性素材とが反応あるいは相互作用してしまい、有機系の抗アレルゲン性素材により酵素が分解されてしまう（失活してしまう）ためであると推察される。
【００１９】
（基材）
基材の材質は有機繊維であっても無機繊維であってもよい。有機繊維としては、セルロース、ポリプロピレン、ポリエチレン、ポリエステル、ポリアミド等の繊維が挙げられ、無機繊維としては、ガラス、ケイ酸マグネシウム、シリカ、アルミナ、アルミノシリケート、ジルコニア等の繊維が挙げられる。基材の形態としては、不織布状、濾紙状、ハニカム状、粒状、網状などを採用することができ、特に制限はない。
【００２０】
基材には難燃剤が含まれていてもよい。難燃剤としては、ペンタブロモジフェニルエーテル、オクタブロモジフェニルエーテル、デカブロモジフェニルエーテル、テトラブロモビスフェノールＡ、ヘキサブロモシクロドデカン等臭素化合物、塩素化合物、リン酸アンモニウム、リン酸グアニジン、リン酸メラミン等のリン酸系化合物などの有機系難燃剤、アンチモン化合物、水酸化アルミニウム、水酸化マグネシウム等の金属水酸化物などの無機系難燃剤が挙げられる。
【００２１】
（抗菌性素材）
抗菌性素材としては、銀、銅、亜鉛等の金属イオンを溶出する無機化合物、銀、銅、亜鉛等の金属微粒子、ヨウ素化合物、フェノール類、第４アンモニウム塩、イミダゾール類、安息香酸類、過酸化水素、クレゾール、クロルヘキシジン、イルガサン、アルデヒド類、ソルビン酸等の薬剤、酵素、カテキン類、竹抽出物、ヒノキ抽出物、わさび抽出物、からし抽出物等の天然成分抽出物などが挙げられる。これらの中でも、溶菌作用を有することから酵素を必須として用いることができる。
【００２２】
酵素としては、リゾチーム、キチナーゼ、プロテアーゼ、グルコースオキシダーゼ、グルカナ−ゼ、エンド−β−Ｎ−アセチルグルコサミニダーゼ、エンドリシン等が、好ましい溶菌作用を有する酵素として挙げられる。これらの酵素は単独で用いてもよく、２種以上を組み合わせて用いてもよい。また、これらの酵素を、殺菌作用を有する蛋白質（酵素を除く）やペプチド、あるいは多糖類などの他の素材と組み合わせて用いてもよい。これらの他の素材は単独で用いてもよく、２種以上を組み合わせて用いてもよい。
【００２３】
蛋白質やペプチドとしては、プロタミン、ラクトフェリン、ポリリジン等を挙げることができる。
【００２４】
酵素、特にリゾチ−ムは、多糖類と効率的にグリコシル化して化学的共有結合し、顕著な抗菌作用を発現する。多糖類としては、グルカン、デキストラン、マンナン、ガラクトマンナン、ラミナラン、カラギ−ナン、アガロ−ス等が挙げられる。
【００２５】
酵素と、蛋白質やペプチドとの組み合わせの例としては、リゾチームとプロタミン、リゾチームとアポラクトフェリン等が挙げられる。酵素と多糖類との組み合わせの例としては、リゾチームとグルカン、リゾチームとガラクトマンナン等が挙げられる。
【００２６】
（抗アレルゲン性素材）
無機系の抗アレルゲン性素材としては、無機固体酸、金属無機塩等が挙げられ、より具体的には、リン酸ジルコニウム、リン酸チタニウム、ケイ酸マグネシウム等の無機固体酸；亜鉛塩、ジルコニウム塩、アルミニウム塩、アルカリ土類金属塩、希土類塩等の金属無機塩などが挙げられる。これらの中でも、結晶系が層状構造を持つリン酸ジルコニウム（層状リン酸ジルコニウム）が好ましい。
【００２７】
なお、抗菌性素材と無機系の抗アレルゲン性素材とを併用することで、特に高温・高湿環境における抗菌性の低下を抑制することができる。この理由は定かではないが、抗菌性素材と無機系抗アレルゲン性素材とが相互作用することにより、安定性が向上し、耐久性が向上したためであると推察する。
【００２８】
（カビ抑制剤）
カビ抑制剤としては、有機ヨウ素化合物、有機窒素化合物、有機窒素ハロゲン化合物、有機硫黄化合物、有機酸エステル類、有機ヨウ素系イミダゾール化合物、ベンザゾール化合物、ピロン系化合物等が挙げられる。カビ抑制剤としては、より具体的には、ブチルカルバミン酸ヨウ化プロピニル、ポリアミノプロピルビグアナイド、２−メチル−４−イソチアゾリン−３−オン、デヒドロ酢酸ナトリウム等が挙げられる。
【００２９】
なお、抗菌性素材とカビ抑制剤とを併用することで、特に高温・高湿環境における抗菌性の低下を抑制することができる。この理由は定かではないが、抗菌性素材とカビ抑制剤とが相互作用することにより、安定性が向上し、耐久性が向上したためであると推察する。
【００３０】
（その他の素材）
基材は、上記以外の素材を担持していてもよい。そのような素材としては着色剤等が挙げられる。
【００３１】
着色剤として用いられる素材としては、公知の顔料や染料が挙げられる。顔料としては、アゾ系、ポリアゾ系、アントラキノン系、キナクリドン系、イソインドリン系、イソインドリノン系、フタロシアニン系、ペリレン系、ＤＰＰ系、蛍光顔料等の有機顔料、カーボンブラック、合成シリカ、酸化クロム、酸化鉄、酸化チタン、焼成顔料、硫化亜鉛等の無機顔料が挙げられる。染料としては、アルコール可溶性染料、油溶性染料、蛍光染料、集光性染料等が挙げられる。これらの着色剤のうち、リゾチームの失活作用が特に強いものとしては、有機顔料、油溶性染料、蛍光染料等が挙げられる。これらのうち、好適な着色剤としては有機顔料が挙げられ、具体的には、金属フタロシアニン系色素、金属ナフタロシアニン系色素、金属ポルフィリン系色素、金属アザポルフィリン系色素、ビピリジル金属錯体、ターピリジル金属錯体、フェナントロリン金属錯体、ビシンコニン酸金属錯体、アゾ金属錯体、キノリノール金属錯体等の有機金属錯体が挙げられる。
【００３２】
（各素材の担持量）
抗菌性素材の担持量は、０．０１〜１ｇ／ｍ２であることが好ましい。これにより、抗菌性を良好に保つことができる。この観点から、担持量は０．０２５〜０．６ｇ／ｍ２であることがより好ましく、０．０５〜０．４ｇ／ｍ２であることがさらに好ましい。
【００３３】
抗アレルゲン性素材の担持量は３ｇ／ｍ２未満であることが好ましい。抗アレルゲン性素材とカビ抑制剤とを併用する場合、相互作用により抗アレルゲン性及び防カビ性が低下する虞がある。しかしながら上記担持量の範囲であれば、抗アレルゲン性及び防カビ性をより良好に保つことができる。この観点から、担持量は２ｇ／ｍ２以下であることがより好ましく、１．５ｇ／ｍ２以下であることがさらに好ましく、１ｇ／ｍ２以下であることが極めて好ましい。
【００３４】
また、抗アレルゲン性素材の担持量は０．０５ｇ／ｍ２以上であることが好ましい。これにより、抗アレルゲン性をより良好に保つことができる。この観点から、担持量は０．０７５ｇ／ｍ２以上であることがより好ましく、０．１ｇ／ｍ２以上であることがさらに好ましい。
【００３５】
カビ抑制剤の担持量は０．００１〜１ｇ／ｍ２であることが好ましい。これにより、防カビ性を良好に保つことができる。この観点から、担持量は０．００５〜０．５ｇ／ｍ２であることがより好ましく、０．０１〜０．１ｇ／ｍ２であることがさらに好ましい。
【００３６】
カビ抑制剤の担持量に対する抗アレルゲン性素材の担持量の比（抗アレルゲン性素材の担持量／カビ抑制剤の担持量）は１００未満であることが好ましい。これにより、抗アレルゲン性及び防カビ性を良好に保つことができる。また、カビ抑制剤と抗アレルゲン性素材とを併用する場合において、担持量の比が１００未満であることにより、抗アレルゲン性素材のみを用いる場合に比して抗アレルゲン性をより向上させることができる。この理由は定かではないが、カビ抑制剤が抗アレルゲン性素材を活性化しているためではないかと推察する。上記の観点から、担持量の比は７５以下であることがより好ましく、５０以下であることがさらに好ましい。なお、担持量の比の下限は０超とすることができる。カビ抑制剤の担持量及び抗アレルゲン性素材の担持量は、担持量の比に応じて適宜調整すればよい。
【００３７】
上記のとおり、発明者らは、上記エアフィルター用濾材において、カビ抑制剤と抗アレルゲン性素材とを併用することで、抗アレルゲン性素材のみを用いる場合に比して抗アレルゲン性をより向上させることができる場合があることを見出した。このことは、抗アレルゲン性素材の担持量が少ない場合において特に顕著である。すなわち、基材と、該基材に担持された、少なくとも無機系の抗アレルゲン性素材、及びカビ抑制剤と、を備えるエアフィルター用濾材の抗アレルゲン性向上方法であって、抗アレルゲン性素材の担持量を３ｇ／ｍ２未満とし、上記担持量の比を１００未満とする、抗アレルゲン性向上方法が見出されたということができる。
【００３８】
着色剤の担持量は、０．０１〜１０ｇ／ｍ２であることが好ましい。これにより、基材を好適に着色することができる。この観点から、担持量は０．０３〜５ｇ／ｍ２であることがより好ましく、０．０５〜１ｇ／ｍ２であることがさらに好ましい。
【００３９】
［エアフィルター用濾材の製造方法］
着色剤を用いない場合、エアフィルター用濾材の製造方法は、例えば、酵素を含む抗菌性素材、無機系の抗アレルゲン性素材、カビ抑制剤、必要に応じその他の素材、及び液状成分を含む処理液を調製する処理液調製工程と、調製した処理液を基材に接触させる接触工程と、処理液が付着した基材を乾燥する乾燥工程と、を備えることができる。
【００４０】
処理液調製工程では、酵素を含む抗菌性素材、無機系の抗アレルゲン性素材、及びカビ抑制剤を液状成分と混合する。液状成分は水系の成分でも、アルコール、アセトン、ヘキサン等の非水系の成分でも、あるいはこれらの混合系の成分でもよい。ただし、各素材の分散性の観点からは水系の成分であることが好ましい。液状成分への抗菌性素材等の添加量は、基材への担持量が所望の量となるように適宜調整すればよい。
【００４１】
接触工程では、得られた処理液を、ディップ法、スプレー法、グラビア印刷法等を用いて基材と接触させる。いずれの方法を用いるかは、対象とする基材の材質、厚み、表面の濡れ性等に応じて適宜選択することができる。
【００４２】
乾燥工程では、処理液が付着した基材を、１００〜１４０℃にて乾燥させ、処理液から液状成分を除去する。乾燥には多筒式ドライヤー等を用いることができる。
【００４３】
着色剤を用いる場合、エアフィルター用濾材の製造方法は、基材に着色剤を担持させる第一の担持工程と、着色剤を担持した基材に、酵素を含む抗菌性素材、無機系の抗アレルゲン性素材、及びカビ抑制剤を担持させる第二の担持工程と、を備える。
【００４４】
着色剤を用いる場合、着色剤と酵素を含む抗菌性素材とは、別々の担持工程にて基材に担持させる。本発明者らの知見によると、着色剤と酵素を含む抗菌性素材とを単一の担持工程により担持させた場合、高温・高湿環境において抗菌性が大きく低下してしまうことが分かった。この理由は定かではないが、処理液調製時、あるいは処理液乾燥時に着色剤と酵素とが反応してしまい、着色剤により酵素が分解されてしまう（失活してしまう）ためであると推察される。
【００４５】
第一の担持工程は、より具体的には、着色剤、バインダー樹脂及び液状成分を含む第一の処理液を調製する第一の処理液調製工程と、調製した第一の処理液を基材に接触させる第一の接触工程と、第一の処理液が付着した基材を乾燥する第一の乾燥工程と、を備えることができる。バインダー樹脂としては特に制限されず、アクリル樹脂、ウレタン樹脂、酢酸ビニル樹脂、ＳＢＲ樹脂、エポキシ樹脂、ポリビニルアルコール樹脂等が挙げられる。
【００４６】
第二の担持工程は、より具体的には、酵素を含む抗菌性素材、無機系の抗アレルゲン性素材、カビ抑制剤、必要に応じその他の素材、及び液状成分を含む第二の処理液を調製する第二の処理液調製工程と、調製した第二の処理液を、第一の担持工程を経て着色剤を担持した基材に接触させる第二の接触工程と、第二の処理液が付着した基材を乾燥する第二の乾燥工程と、を備えることができる。
【００４７】
処理液調製工程では、担持対象と液状成分と混合する。液状成分は水系の成分でも、アルコール、アセトン、ヘキサン等の非水系の成分でも、あるいはこれらの混合系の成分でもよい。ただし、各素材の分散性の観点からは水系の成分であることが好ましい。液状成分への抗菌性素材等の添加量は、基材への担持量が所望の量となるように適宜調整すればよい。
【００４８】
接触工程及び乾燥工程は、着色剤を用いない場合と同様に実施すればよい。
【実施例】
【００４９】
＜実験１：抗菌性試験＞
（実施例１）
着色剤（顔料）としてＦＡＳＴＯＧＥＮ  ＧｒｅｅｎＧ−５８（ＤＩＣ株式会社製）と、アクリルバインダーと、水と、を混合し、混合液を調製した。当該混合液を、目付２００ｇ／ｍ２、厚み１ｍｍからなるポリエステル不織布に含浸させ、その後吸引脱水して、１２０℃の多筒式ドライヤーで乾燥した。これにより、着色ポリエステル不織布を得た。【００５０】
次に、抗菌性素材としてリゾチームを１質量％含む酵素抗菌剤液と、カビ抑制剤としてブチルカルバミン酸ヨウ化プロピニルを０．０２質量％含むカビ抑制剤液と、無機系の抗アレルゲン性素材としてリン酸ジルコニウム粉末と、水と、を混合し、混合液を調製した。当該混合液を、上記で得られた着色ポリエステル不織布に含浸させ、その後吸引脱水して、１２０℃の多筒式ドライヤーで乾燥した。これにより濾材を得た。【００５１】
乾燥後の濾材における各成分の担持量を表１に示す。各成分の担持量は、バインダー５ｇ／ｍ２、顔料０．１ｇ／ｍ２、リゾチーム０．１ｇ／ｍ２、ブチルカルバミン酸ヨウ化プロピニル０．０１ｇ／ｍ２、リン酸ジルコニウム２ｇ／ｍ２であった。【００５２】
（比較例１）
カビ抑制剤を用いなかったこと以外は、実質的に実施例１と同様にして濾材を得た。【００５３】
（比較例２）
無機系の抗アレルゲン性素材を用いなかったこと以外は、実質的に実施例１と同様にして濾材を得た。【００５４】
（比較例３）
着色ポリエステル不織布に代えて未着色のポリエステル不織布を用いたこと、カビ抑制剤を用いなかったこと、及び無機系の抗アレルゲン性素材であるリン酸ジルコニウム粉末に代えて有機系の抗アレルゲン性素材であるポリパラビニルフェノール（製品名：マルカリンカーＭ、丸善石油化学株式会社製）を用いたこと以外は、実質的に実施例１と同様にして濾材を得た。【００５５】
（比較例４）
無機系の抗アレルゲン性素材であるリン酸ジルコニウム粉末に代えて有機系の抗アレルゲン性素材であるポリパラビニルフェノールを用いたこと以外は、実質的に実施例１と同様にして濾材を得た。【００５６】
（比較例５）
ＦＡＳＴＯＧＥＮ  ＧｒｅｅｎＧ−５８（ＤＩＣ株式会社製）、アクリルバインダー、リゾチームを１質量％含む酵素抗菌剤液、ブチルカルバミン酸ヨウ化プロピニルを０．０２質量％含むカビ抑制剤液、リン酸ジルコニウム粉末、及び水を混合し、混合液を調製した。当該混合液を、目付２００ｇ／ｍ２、厚み１ｍｍからなるポリエステル不織布に含浸させ、その後吸引脱水して、１２０℃の多筒式ドライヤーで乾燥した。これにより濾材を得た。【００５７】
（参考例１）
着色ポリエステル不織布に代えて未着色のポリエステル不織布を用いたこと以外は、実質的に実施例１と同様にして濾材を得た。【００５８】
各例で得られたエアフィルター用濾材に対し、以下の試験を行った。
（抗菌性試験）
抗菌性試験として細菌気相液滴下試験方法を採用した。具体的には、ハートインフュージョン液体培地で培養し、遠心分離・洗浄して調製したＭ．ｌｕｔｅｕｓ菌体水溶液（濃度：１０５〜１０７  ＣＦＵ／ｆｉｌｔｅｒ）を準備した。これを、評価に供する必要枚数すべての濾材上に０．３ｍＬ滴下した後、バイオセフティキャビネット内で所定時間自然放置した（未処理濾材）。その後、振動ミキサーを用いて、濾材上の菌をリン酸緩衝溶液中に抽出した。抽出した原液及び希釈液をトリンプトソーヤ寒天固体培地に移植し、３０℃×４８時間培養後、コロニー数を計測し生存菌数を算出した。また、抗菌性の指標として菌の除去率を算出した。結果（未処理）を表１に示す。【００５９】
上記の未処理濾材を所定の環境下で処理した後に、上記と同様にして菌の除菌率を算出した。結果を表１に示す。なお、比較例３及び４については、未処理の時点で抗菌性が充分でなかったため、環境を変えての実験は行わなかった。【００６０】
【表１】
2020105227.tif 000003
【００６１】
＜実験２：抗アレルゲン性試験＞
無機系抗アレルゲン性素材の担持量を表２に示すように変更したこと以外は、実施例１と同様にしてエアフィルター用濾材を作製した。【００６２】
また、無機系抗アレルゲン性素材の担持量を表３に示すように変更したこと以外は、比較例１と同様にしてエアフィルター用濾材を作製した。【００６３】
得られたエアフィルター用濾材に対し、以下の試験を行った。それぞれ結果を表２及び３に示す。【００６４】
（抗アレルゲン性試験）
得られた濾材からランダムに面積２５ｃｍ２をカッティングし、これを試験片とした。この試験片を、アレルゲンとしてＣｒｙｊ１（スギ花粉アレルゲン）の１３ｎｇ／ｍｌの溶液に浸した後、取り出した。取り出してから４時間経過後に、濾材に付着するアレルゲン（Ｃｒｙｊ１）の低減率の程度を、酵素免疫測定法（ＥＬＩＳＡ法）により測定した。試験法の概要を以下に説明する。
（１）アレルゲン測定法（ＥＬＩＳＡ法）
９６穴マイクロプレートの各ウェルに一次抗体を固相し、アレルゲンを捕捉させた。次に予め標識化した２次抗体を反応させ、酵素、基質を順に反応させた。発色した各ウェルの吸光度を測定し、標準曲線から検体の抗原量を求めた。
（２）低減率算出方法
試料を反応させたアレルゲン溶液のアレルゲン濃度を測定し、試料を反応させないアレルゲン溶液の濃度と比較した低減率を下記の式にて求めた。
低減率（％）＝（Ｂ−Ａ）／Ｂ×１００
Ａ：試料反応後のアレルゲン溶液中のアレルゲン濃度
Ｂ：初期溶液のアレルゲン溶液中のアレルゲン濃度【００６５】
（抗菌性試験）
実験１と同様に実施した。【００６６】
（防カビ性試験）
防カビ性試験として、ＪＩＳ２９１１（２０１０）付属書Ａプラスチック製品の試験方法Ａを採用した。肉眼及び顕微鏡下でカビの発生が認められない場合を合格、確認できた場合を不合格と判定した。
【表２】
2020105227.tif 000004
【００６７】
【表３】
2020105227.tif 000005
【００６８】
図１は、抗アレルゲン性素材の担持量と抗アレルゲン性との関係を示すグラフである。すなわち、表２及び表３の結果をグラフ化したものである。図１によると、カビ抑制剤の有無により、抗アレルゲン性の挙動に違いが出ていることが理解される。特に、抗アレルゲン性素材の担持量が少ない領域において、カビ抑制剤と抗アレルゲン性素材とを併用することで、抗アレルゲン性素材のみを用いる場合に比して抗アレルゲン性をより向上させることができたことが見て取れる。
【産業上の利用可能性】
【００６９】
この発明は、病院、工場（製薬や食品）、キャビン、家庭等において、空気中に浮遊する細菌、カビ、アレルゲン等を捕集し不活化するためのエアフィルター用濾材として有効に活用することができる。
【図１】
2020105227.tif 000006
【国際調査報告】
2020105227.tif 000007
2020105227.tif 000008
2020105227.tif 000009
2020105227.tif 000010